СТАБИЛЬНАЯ К ЩЕЛОЧИ НАНОФИЛЬТРАЦИОННАЯ КОМПОЗИТНАЯ МЕМБРАНА И СПОСОБ ЕЕ ПОЛУЧЕНИЯ

1. Способ получения нанофильтрационных композитных мембран, отличающийся тем, что
на стадии a.) по меньшей мере один полимер, выбранный из группы, состоящей из полисульфонового полимера, простополиэфирного полимера или их смесей, и по меньшей мере один поливинилпирролидоновый полимер растворяют в по меньшей мере одном апротонном растворителе с получением литьевого раствора, и
на стадии b.) литьевой раствор со стадии a.) льют на нетканый материал, и
на стадии c.) залитый нетканый материал со стадии b.) приводят в контакт с полярным нерастворителем для коагуляции мембраны, и
на стадии d.) отлитую мембрану на основе нетканого материала со стадии c.) приводят в контакт с по меньшей мере одним инициатором свободнорадикальной полимеризации, и
на стадии e.) отлитую мембрану на основе нетканого материала со стадии d.) приводят в контакт с нерастворителем для промывки, и
на стадии f.) отлитую мембрану на основе нетканого материала со стадии e.) сшивают с получением нанофильтрационной композитной мембраны.
2. Способ по п. 1, отличающийся тем, что нанофильтрационные композитные мембраны имеют границу отсечки по средней молекулярной массе задерживаемых компонентов от 200 г/моль до 1000 г/моль, предпочтительно нанофильтрационные композитные мембраны имеют границу отсечки по средней молекулярной массе задерживаемых компонентов от 500 г/моль до 1000 г/моль.
3. Способ по п. 1, отличающийся тем, что полисульфоновый полимер представляет собой полисульфон, содержащий следующую единицу (I):
(I),
и n представляет собой от 45 до 230.
4. Способ по п. 1, отличающийся тем, что простополиэфирный полимер выбирают из группы, состоящей из полиэтиленгликоля, полипропиленгликоля и смесей таких полимеров.
5. Способ по п. 1, отличающийся тем, что общее количество полимера, используемого на стадии a.), составляет от 10 мас.% до 22 мас.%, и более предпочтительно от 17 мас.% до 21 мас.% на основе количества литьевого раствора.
6. Способ по п. 1, отличающийся тем, что поливинилпирролидоновый полимер содержит следующую химическую единицу (II)
(II),
и m представляет собой от 110 до 1100.
7. Способ по п. 1, отличающийся тем, что количество поливинилпирролидонового полимера, используемого в литьевом растворе, составляет от 1 мас.% до 10 мас.% на основе массы литьевого раствора.
8. Способ по п. 1, отличающийся тем, что нетканый материал на стадии b.) выбирают из группы, состоящей из полиэтилена, полипропилена, полиметилпентена и их смесей.
2
2
9. Способ по п. 1, отличающийся тем, что масса на единицу площади нетканого материала составляет от 70 г/м до 100 г/м.
10. Способ по п. 1, отличающийся тем, что апротонный растворитель на стадии c.) выбирают из группы, состоящей из N-метилпирролидона, диметилформамида, диметилсульфоксида и диметилацетамида или их смесей.
11. Способ по п. 1, отличающийся тем, что стадию c.) проводят при температуре от 3°C до 6°C.
12. Способ по любому из пп. 1-11, отличающийся тем, что после стадии d.) проводят стадию f.) при температуре от 80°C до 110°C.
13. Способ по п. 12, отличающийся тем, что стадию f.) проводят в течение от 1 мин до 20 мин.
14. Нанофильтрационные композитные мембраны, полученные согласно любому из пп. 1-13.
15. Применение нанофильтрационных композитных мембран по п. 14 для очистки воды, особенно поверхностной воды, подземной воды, воды, находящейся в буровой скважине, солоноватой воды, морской воды, и для рекультивации бытовых или промышленных сточных вод.